양극 및 음극 을 단변 ( 短 邊 ) 에 10 ㎜ 활물질 층 이 없 는 영역 이 포함 되 도록 40 ㎜ × 50 ㎜ 로 컷 하 고 , 금속 이 노출 되 어 있 는 부분 에 양극 은 알루미늄 의 탭 을 , 음극 에 니켈 의 탭 을 저항 용접 으로 접합 했 다 . 세 퍼 레이터 ( 상품명 「 ＃ 2400 」 , 셀 가이드 ( Selgard ) 사제 ) 를 폭 45 ㎜, 길 이 120 ㎜ 로 컷 하 고 , 세 번 되접 어 그 사이 에 양극 및 음극 이 대향 하 도록 끼워 넣 었 다 . 이것 을 폭 50 ㎜ 길 이 100 ㎜ 의 알루미늄 라미 네이트 셀 을 두 번 접 은 것 으로 사이 에 끼우 고 , 탭 이 닿 는 부분 에 실 런 트 를 끼워 넣 은 후 실 런 트 부분 과 그것 에 직행 하 는 변 을 열 라미 네이트 하 여 자루 형상 으로 했 다 . 이것 을 100 ℃ 의 진공 오븐 에 12 시간 넣 어 진공 건조 시키 고 , 그 다음 에 드라이브 로브 박스 내 로 6 플루오르화 인산 리튬 / EC ： DEC = 1 ： 1 의 1 M 전해액 ( 상품명 「 LBG - 96533 」 , 키시다 카가 쿠 ( Kishida Chemical ) 사제 ) 을 주입 하 고 , 진공 함침 했 다 . 그 후 , 남 은 전해액 을 훑 어 내 고 , 진공 실러 로 접합 밀봉 하 여 , 리튬 이온 전지 를 제조 했 다 .